FR 2675150 A1 19921016 FR 9104547 A 19910409 1 - COMPOSITIONS STABILISEES DE POLYMERE HALOGENE CONTENANT UN COMPOSE DU PLOMB OU UN ORGANO-ETAIN La présente invention concerne de nouvelles compositions stabilisées à base de polymère halogéné et plus spécifiquement de polymère chloré. Les polymères chlorés, et notamment le polychlorure de vinyle (PVC), ont tendance à se déshydrochlorer lors de leur mise en forme à chaud, pour libérer de l'acide chlorhydrique; cela conduit à la formation de doubles liaisons polyéniques responsables de la coloration desdits polymères. De nombreux additifs ont été préconisés, d'une part pour limiter la formation d'acide chlorhydrique ou pour le fixer, d'autre part pour ralentir la propagation des doubles liaisons polyéniques. On peut se référer par exemple à l'ouvrage "La stabilisation des chlorures de polyvinyle" de F CHEVASSUS ( 1957-éditions AMPHORA). Parmi les composés connus depuis longtemps et encore très largement utilisés, on peut citer les composés du plomb et les composés organostanniques. Les composés du plomb en raison de leur toxicité sont limités aux applications non-alimentaires des polymères chlorés, comme notamment les formulations pour profilés divers tels que tuyaux, profilés pour le bâtiment ou les formulations pour la protection des câbles électriques Les composés organostanniques sont utilisés dans la plupart des applications des polymères chlorés, qu'elles soient alimentaires ou non-alimentaires. Une stabilisation acceptable des polymères chlorés et plus particulièrement du PVC nécessite le plus souvent l'utilisation conjointe de plusieurs stabilisants qui agissent de manière complémentaire et parfois synergétique. La présente invention concerne des compositions stabilisées à base de polymère chloré, caractérisées en ce qu'elles contiennent: a) une quantité efficace d'au moins un composé du plomb ou d'au moins un composé organostannique, b) une quantité efficace d'au moins un carbonate basique 2 - essentiellement amorphe d'aluminium et de magnésium, représenté globalement par la formule (I): (Mg O)y, A 1203, (CO 2)x, (H 20)z (I) dans laquelle y représente en moles un nombre entier ou fractionnaire tel que O supérieur ou égal à 3. Les carbonates basiques essentiellement amorphes d'aluminium et de magnésium sont des composés non-cristallins, contrairement aux hydrotalcites de l'art antérieur, dont l'analyse de la structure unidimensionnelle est généralement interprétée comme une structure de couches monoatomiques de Mg O de type brucite, alternant avec des couches monoatomiques d'aluminium portant des carbonates. Selon les analyses par diffraction X, les carbonates basiques d'aluminium et de magnésium de l'invention sont constitués par de l'oxyde de magnésium, de l'hydroxyde de magnésium ou du carbonate de magnésium entouré de carbonate basique et/ou d'hydroxyde d'aluminium amorphe C'est en ce sens que l'on parle de composés amorphes ou essentiellement amorphes dans le présent texte: l'oxyde de magnésium ou l'hydroxyde de magnésium possède une structure cristalline, mais l'ensemble du composé de formule (I) n'a pas une structure cristalline. Les carbonates basiques amorphes d'aluminium et de magnésium de formule (I) peuvent être préparés par coprécipitation, dans les proportions requises, d'un carbonate basique d'aluminium (ou hydroxycarbonate d'aluminium) avec un dérivé du magnésium tel qu'un hydroxyde de magnésium ou un carbonate de magnésium. Bien que cela ne soit pas nécessaire pour leur propriété de stabilisants, on peut ajouter aux coprécipités ainsi obtenus divers composés qui forment une sorte d'enrobage des particules du carbonate 3 - basique d'aluminium et de magnésium de formule (I). Ainsi par exemple, on peut ajouter de l'acide stéarique ou l'un de ses dérivés, notamment des stéarates métalliques, un polyol tel que le sorbitol. Ces composés permettent d'améliorer la dispersion du carbonate basique d'aluminium et de magnésium dans le polymère chloré ou le cas échéant d'améliorer la stabilité dudit carbonate. Le séchage du carbonate basique d'aluminium et de magnésium est conduit de manière à atteindre les spécifications souhaitées en matière de taux d'humidité. Généralement les compositions selon l'invention contiennent de 0,005 % à 5 % en poids de carbonate basique amorphe d'aluminium et de magnésium de formule (I) par rapport au poids de polymère chloré, et de préférence de 0,01 % à 2 % en poids. Les polymères chlorés sont notamment le polychlorure de vinyle (PVC), le polychlorure de vinylidène; les copolymères comportant majoritairement des motifs chlorure de vinyle obtenus à partir de chlorure de vinyle et d'autres monomères; les mélanges de polymères ou copolymères dont une partie majoritaire est obtenue à partir de chlorure de vinyle. De manière générale tout type de PVC convient, quel que soit son mode de préparation: polymérisation en masse, en suspension, en émulsion ou de tout autre type et quelle que soit sa viscosité intrinsèque. Les homopolymères du chlorure de vinyle peuvent également être modifiés chimiquement, par exemple par chloration. De nombreux copolymères du chlorure de vinyle peuvent également être stabilisés contre les effets de la chaleur, c'est-à-dire le jaunissement et la dégradation Ce sont en particulier les copolymères obtenus par copolymérisation du chlorure de vinyle avec d'autres monomères présentant une liaison éthylénique polymérisable, comme par exemple l'acétate de vinyle ou le chlorure de vinylidène; les acides maléique ou fumarique ou leurs esters; les oléfines telles 4 - que l'éthylène, le propylène, l'hexène; les esters acryliques ou méthacryliques; le styrène; les éthers vinyliques tels que le vinyldodécyléther. Habituellement ces copolymères contiennent au moins 50 % en poids de motifs chlorure de vinyle et de préférence au moins 80 % en poids de motifs chlorure de vinyle. Les compositions selon l'invention peuvent également contenir des mélanges à base de polymère chloré contenant des quantités minoritaires d'autres polymères, comme les polyoléfines halogénées ou les copolymères acrylonitrile-butadiène-styrène. Le PVC seul ou en mélange avec d'autres polymères est le polymère chloré le plus largement utilisé dans les compositions de l'invention. Les composés du plomb sont souvent des composés minéraux, mais également des composés organiques. Ils sont notamment décrits dans ENCYCLOPEDIA of PVC de Leonard I NASS ( 1976) page 299-303. Ce sont des composés très divers dont les plus couramment utilisés sont le carbonate dibasique de plomb, le sulfate tribasique de plomb, le sulfate tétrabasique de plomb, le phosphite dibasique de plomb, l'orthosilicate de plomb, le silicate basique de plomb, le coprécipitat de silicate et de sulfate de plomb, le chlorosilicate basique de plomb, le coprécipitat de gel de silice et d'orthosilicate de plomb, le phtalate dibasique de plomb, le stéarate de plomb, le stéarate dibasique de plomb, le fumarate tétrabasique de plomb, le maléate dibasique de plomb, l'éthyl-2 hexanoate de plomb, le laurate de plomb. La quantité de composé du plomb dans les compositions de l'invention est généralement de 0,005 % à 5 % en poids par rapport au poids du polymère chloré et de préférence de 0,05 % à 2 % en poids. Les compositions de l'invention contenant un composé du plomb peuvent comporter également des composés organiques du cadmium et du baryum. Les composés organiques du cadmium et du baryum sont plus particulièrement les carboxylates et les phénolates de cadmium et les - carboxylates et les phénolates de baryum. Les plus couramment utilisés sont par exemple les sels de cadmium ou de baryum des acides maléique, acétique, diacétique, propionique, hexanoique, éthyl-2 hexanoique, décanoïique, undécanoïque, laurique, myristique, palmitique, stéarique, oléïque, ricinoléïque, béhénique (docosanoïque), hydroxystéarique, hydroxyundécanoique, benzoïque, phénylacétique, paratertiobutylbenzoïque et salicylique; les phénolates de cadmium ou de baryum du phénol, du naphtol et des phénols substitués par un ou plusieurs radicaux alkyle, tels que les nonylphénols. Pour des raisons pratiques ou pour des raisons économiques, on choisit de préférence parmi les composés organiques du baryum cités précédemment, le propionate de baryum, l'éthyl-2 hexanoate de baryum, l( laurate de baryum, le stéarate de baryum, l'oléate de baryum, le ricinoléate de baryum, le docosanoate de baryum, le benzoate de baryum, le paratertiobutylbenzoate de baryum, le salicylate de baryum, le maléate de baryum et de mono(éthyl-2 hexyle), les nonylphénates de baryum, le naphténate de baryum et parmi les composés organiques du cadmium cités précédemment, le propionate de cadmium, l'éthyl-2 hexanoate de cadmium, le laurate de cadmium, le stéarate de cadmium, l'oléate de cadmium, le ricinoléate de cadmium, le docosanoate de cadmium, le benzoate de cadmium, le paratertiobutylbenzoate de cadmium, le salicylate de cadmium, le maléate de cadmium et de mono(éthyl-2 hexyle), les nonylphénates de cadmium, le naphténate de cadmium. Avec les composés du baryum peuvent être utilisés également des composés organiques du calcium et du magnésium Ces composés sont généralement choisis parmi les sels et phénolates indiqués précédemment pour le baryum. Les composés organiques du cadmium représentent de O % à 1 % par rapport au poids du polymère chloré et de préférence de 0,01 % à 0,6 % tandis que les composés du baryum représentent de 0 % à 5 % en poids et de préférence de 0,02 % à 2 % en poids. Les composés du calcium ou du magnésium représentent également de O % à 5 % en poids et de préférence de 0,02 % à 2 % en 6 - poids par rapport au poids de polymère chloré. Les compositions peuvent contenir des composés organo-stanniques conjointement avec les carbonates basiques d'aluminium et de magnésium de formule (I). Ces composés organo-stanniques sont notamment décrits dans PLASTICS ADDITIVES HANDBOOK de GACHTER/MULLER ( 1985) pages 204-210 ou dans ENCYCLOPEDIA OF PVC de Leonard I NASS ( 1976) pages 313-325. Ce sont plus particulièrement des carboxylates de dialkylétain et des mercaptides de dialkylétain. Parmi ces composés les plus couramment utilisés sont les dérivés de di-nbutylétain ou de di-n-octylétain tels que par exemple le dilaurate de dibutylétain, le maléate de dibutylétain, le laurate-maléate de dibutylétain, le bis(maléate de mono-C 4-C 8-alkyle) de dibutylétain, le bis(lauryl-mercaptide) de dibutylétain, le bis-S-S'(mercaptoacétate d'isooctyle) dibutylétain, le 3-mercapto propionate de dibutylétain, le maléate de di-n-octylétain polymère, le bis-S-S'(mercaptoacétate d'isooctyle) di-n-octylétain, le 3-mercapto- propionate de di-n-octylétain. Les composés organo-stanniques représentent de 0,005 % à 5 % en poids par rapport au poids du polymère chloré et de préférence de 0,01 % à 2 % en poids. Les composés contenant un composé organo-stannique et un carbonate basique d'aluminium et de magnésium, contiennent fréquemment également un composé époxydé. Le composé époxydé peut être notamment choisi parmi les polyglycérides époxydés comme l'huile de soja époxydée, l'huile de lin époxydée, les huiles de poisson époxydées et la talloil époxydée. Habituellement les composés époxydés représentent de O % à 5 % en poids par rapport au poids du polymère chloré et plus spécifiquement de 0,1 % à 2 % en poids. Les compositions de l'invention peuvent également comportées d'autres stabilisants secondaires organiques comme les huiles polyorganosiloxaniques y-hydroxy-alkylées. Les huiles polyorganosiloxaniques y-hydroxy-alkylées sont plus particulièrement celles qui répondent à la formule générale (II) -7- RR (RL Si -Si O i O Si(R)3 (II) R'R OH p q dans laquelle les radicaux R, identiques ou différents, représentent un radical méthyle ou phényle, 60 % en moles au moins de radicaux R étant des radicaux méthyle, R' représente un radical alkylène, linéaire ou ramifié, ayant 2 à 6 atomes de carbone, p représente un nombre moyen de 1 à 30, q représente un nombre moyen de 1 à 100. De préférence on utilise les huiles de formule (II) dans laquelle: R représente un radical méthyle R' représente un radical triméthylène ou méthyl-2 triméthylène; p représente un nombre moyen de 2 à 20 q représente un nombre moyen de 2 à 30. Généralement les huiles polyorganosiloxaniques y-hydroxy- alkylées représentent de O % à 5 % en poids par rapport au poids du polymère chloré et de préférence de 0,01 % à 2 % en poids. La présence d'huiles polyorganosiloxaniques y-hydroxy- alkylées permet de diminuer de manière notable dans les compositions, la quantité de lubrifiants internes tels que l'huile de ricin hydrogénée, de lubrifiants mixtes tels que les cires esters et de lubrifiants externes, tout en améliorant la résistance aux chocs du polymère. Les compositions selon l'invention peuvent comporter également des adjuvants habituels tels que d'autres stabilisants thermiques, des antioxydants phénoliques, des agents anti-UV tels que les benzophénones, les benzotriazoles ou les amines stériquement encombrées (habituellement connues sous le terme de HALS). 8 - Les compositions de l'invention peuvent être des formulations rigides, c'est-à-dire sans plastifiant, ou semi-rigides, c'est-à-dire avec des teneurs en plastifiant réduites, telles que pour les applications dans le bâtiment la fabrication de profilés divers ou cablerie électrique, ou pour les compositions ne contenant que des additifs alimentaires, pour la fabrication de bouteilles. Ces formulations contiennent le plus souvent un renforçateur de chocs, tel qu'un copolymère méthacrylate/butadiène/styrène par exemple. Elles peuvent également être des formulations plastifiées telles que pour la fabrication de films à usage agricole. Les plastifiants utilisés sont des composés connus tels que par exemple des phtalates d'alkyle Le plus souvent utilisé est le phtalate de di(éthyl-2 hexyle) (habituellement appelé phtalate de dioctyle). Lorsque les compositions contiennent un plastifiant, la teneur de celuici est généralement de 5 % à 120 % en poids par rapport au poids de polymère chloré. La présence de carbonate basique d'aluminium et de magnésium dans les compositions de l'invention apportent un certain nombre d'avantages. Ainsi dans les compositions contenant des composés du plomb, le carbonate basique d'aluminium et de magnésium de formule (I) permet de réduire la quantité du composé du plomb et éventuellement du cadmium lorsqu'il est présent, sans diminuer la stabilité thermique du polymère, ce qui est un élément positif, car on remplace partiellement des composés qui présentent une certaine toxicité par un composé potentiellement alimentaire. Dans les compositions contenant des composés organo-stanniques la présence de carbonate basique d'aluminium et de magnésium de formule (I) permet de diminuer le cas échéant la quantité de composé époxydé, qui est généralement un composé liquide Le remplacement partiel d'un composé liquide permet d'améliorer la rigidité et le degré VICAT (indice de résistance aux chocs) des objets -9- conformés préparés à partir des compositions rigides. De manière habituelle, l'incorporation des différents stabilisants ou adjuvants est faite sur le polymère chloré à l'état de poudre. On peut bien entendu préparer un mélange de 2 ou plusieurs des composés constitutifs des compositions selon l'invention avant leur incorporation dans le polymère chloré. Toutes les méthodes usuelles d'incorporation des différents stabilisants ou adjuvants dans le polymère peuvent être utilisées. Par exemple l'homogénéisation de la composition polymérique peut être réalisée sur malaxeur ou mélangeur à rouleaux, à une température telle que la composition devienne fluide, normalement entre 1500 C et 2000 C pour le PVC et pendant une durée suffisante, de l'ordre de quelques minutes à quelques dizaines de minutes. Les compositions de polymère chloré, et plus particulièrement de PVC, peuvent être mises en oeuvre selon toutes les techniques utilisées habituellement comme par exemple l'extrusion, l'injection, l'extrusion-soufflage, le calandrage ou le moulage par rotation. Les exemples qui suivent illustrent l'invention. Exemple 1 Préparation d'un carbonate basique d'aluminium et de magnésium. Dans un bécher de 5000 cm 3, on introduit sous agitation à 200 tours/minute un gel aqueux contenant 608 9 d'hydroxyde de magnésium. On rajoute ensuite en 5 min un gel aqueux contenant 2 915 g d'hydroxycarbonate d'aluminium On maintient le mélange sous agitation pendant 30 min environ à température ambiante. On sèche à l'étuve pendant 2 heures à 700 C. On obtient une poudre blanche de formule générale (I) avec x = 0,37 y = 0,84 z = 6,54 La granulométrie moyenne des particules de ce composé est de - 3 micromètres. Un échantillon est examiné par diffraction X Le spectre de diffraction présente une phase cristallisée et relativement intense correspondant à l'hydroxyde de magnésium On n'observe aucun pic de diffraction correspondant à l'hydroxyde et/ou au carbonate d'aluminium: composés à caractère amorphe. Exemple 2 Préparation d'un carbonate basique d'aluminium et de magnésium. Dans un réacteur de 5 litres muni d'un agitateur, on charge 1080 g d'un gel aqueux de carbonate de magnésium (ayant une concentration exprimée en hydroxyde de magnésium de 6 % en poids par poids). On agite lentement et on ajoute 2520 d'un gel aqueux d'hydroxyde d'aluminium (ayant une concentration exprimée en A 1203 de 9 % en poids par poids). On agite à grande vitesse pendant 10 min. On sèche par atomisation (température de sortie: 1000 C). Le carbonate basique d'aluminium et de magnésium de formule (I) présente les caractéristiques suivantes: x = 0,65 (rapport molaire C 02/A 1203) y = 0,47 (rapport molaire Mg O/A 12 03) z = 5,18 (rapport molaire H 20/A 1203) Un échantillon est examiné par diffraction X Le spectre de diffraction présente une phase peu intense correspondant à Mg CO 3, 3 H 20. On n'observe aucun pic de diffraction correspondant à l'hydroxyde et/ou au carbonate d'aluminium: composés à caractère amorphe. Exemples 3 et 4 On prépare 3 formulations par homogénéisation à température ambiante, dans un mélangeur rapide, des différents constituants suivants: il - PVC préparé par polymérisation en suspension, présentant un K-Wert de 60 100 g renforçateur de choc (copolymère méthacrylate/ butadiène/styrène) 7 g Ti O 2: 4 g Ca C 03 4 g lubrifiants CIRE E et CIRE OP (cires esters d'alkyle à longue chaîne d'acides gras) 1 g Stéarate de Pb: voir tableau 1 Phosphite de Pb: voir tableau 1 Carbonate basique d'Al et de Mg de formule (I) préparé dans l'exemple 1 et ayant une granulométrie moyenne de 3 -gm: voir tableau 1 Le temps nécessaire à une bonne homogénéisation est de 10 minutes environ. Les mélanges homogènes ainsi obtenus sont introduits dans un plastographe (de marque BRABENDER) constitué par une cuve chauffée, dans laquelle tournent des pales en contre-rotation, afin de malaxer le polymère et les additifs. La cuve contient 32 g de composition; la température est maintenue à 1800 C et la vitesse de rotation des pales est de tours/min. Des prélèvements sont effectués après 5 min, 10 min et 15 min de malaxage dans ces conditions et la coloration des échantillons prélevés est mesurée au moyen d'un colorimètre Minolta et est exprimée en indice de jaune, selon la norme ASTM D 1925 70 (plus la valeur de cet indice est élevée, plus l'échantillon est coloré). Les indices de jaune ainsi mesurés pour chacune des formulations ainsi que les durées en minutes pour lesquelles ces formulations sont devenues noires pendant le traitement à 1800 C (stabilité long-time) sont rassemblés dans le tableau 1 ci-après. Stéarate Phosphite Carbonate INDICE DE JAUNE ESSAIS de Pb de Pb basique d'Al Noir à et de Mg Pour 5 min pour 10 min pour 15 min Témoin 1 2 g 2 g O g 6,12 9,44 11,56 70 min Exemple 3 2 g 1,5 g 0,5 g 6,12 8,73 10,6 70 min Exemple 4 1,5 g 2 g 0,5 g 5,2 8, 32 10,7 75 min TABLEAU 1 KO (n (n 13 - La présence de carbonate basique d'aluminium et de magnésium de formule (I) permet de diminuer la quantité de composé de plomb, tout en ralentissant l'évolution de la coloration et en maintenant ou en augmentant la stabilité long-terme de la composition. Exemple 5 On prépare 2 formulations comportant les constituants suivants et en suivant le mode opératoire décrit dans les exemples 3 et 4: PVC préparé en suspension de K-Wert = 60 100 9 renforçateur de choc 7 g Ti O 2 4 g Ca C 03 4 g lubrifiants CIRE E et CIRE OP 1 g Stéarate de calcium 0, 4 g Laurate de cadmium/Laurate de baryum (rapport pondéral 2/1): voir tableau 2 Phosphite de Pb: voir tableau 2 Carbonate basique d'Al et de Mg de formule (I) préparé dans l'exemple 1: voir tableau 2 On opère comme dans les exemples 3 et 4. Les indices de jaune mesurés pour chacune des formulations sont rassemblés dans le tableau 2 ci-après. Stabilisant Phosphite Carbonate INDICE DE JAUNE ESSAIS Cd/Ba de Pb basique d'Al et de Mg Pour 5 min pour 10 min pour 15 min Témoin 2 2,5 g 1,5 g O g 6,2 8,6 12,23 Exemple 5 2 g 1,5 g 0,5 g 4,87 7,94 11,25 TABLEAU 2 KO 0 n On O 1 - REVENDICATIONS 1 Compositions stabilisées à base de polymère chloré, caractérisées en ce qu'elles contiennent: a) une quantité efficace d'au moins un composé du plomb ou d'au moins un composé organostannique, b) une quantité efficace d'au moins un carbonate basique essentiellement amorphe d'aluminium et de magnésium, représenté globalement par la formule (I) (Mg O)y, A 1203, (CO 2)x, (H 20)z (I) dans laquelle: y représente en moles un nombre entier ou fractionnaire tel que O supérieur ou égal à 3. 2 Compositions selon la revendication 1, caractérisées en ce que le polymère chloré est choisi parmi le polychlorure de vinyle, le polychlorure de vinylidène; les copolymères comportant majoritairement des motifs chlorure de vinyle obtenus à partir de chlorure de vinyle et d'autres monomères; les mélanges de polymères ou copolymères dont une partie majoritaire est obtenue à partir de chlorure de vinyle. 3 Compositions selon l'une des revendications 1 ou 2, caractérisées en ce qu'elles contiennent de 0,005 % à 5 % en poids de carbonate basique amorphe d'aluminium et de magnésium de formule (I) par rapport au poids de polymère chloré, et de préférence de 0,01 % à 2 % en poids. 4 Compositions selon l'une des revendications 1 à 3, caractérisées en ce que le composé du plomb est un composé minéral ou 16 organique choisi parmi le carbonate dibasique de plomb, le sulfate tribasique de plomb, le sulfate tétrabasique de plomb, le phosphite dibasique de plomb, l'orthosilicate de plomb, le silicate basique de plomb, le coprécipitat de silicate et de sulfate de plomb, le chlorosilicate basique de plomb, le coprécipitat de gel de silice et d'orthosilicate de plomb, le phtalate dibasique de plomb, le stéarate de plomb, le stéarate dibasique de plomb, le fumarate tétrabasique de plomb, le maléate dibasique de plomb, l'éthyl-2 hexanoate de plomb, le laurate de plomb. Compositions selon l'une des revendications i à 4, caractérisées en ce que la quantité de composé du plomb est de 0,005 % à 5 % en poids par rapport au poids du polymère chloré et de préférence de 0,05 % à 2 % en poids. 6 Compositions selon l'une des revendications 1 à 5, caractérisées en ce qu'elles comportent des composés organiques du cadmium et du baryum. 7 Compositions selon la revendication 6, caractérisées en ce que les composés organiques du cadmium et du baryum sont des carboxylates ou des phénolates de cadmium et des carboxylates ou des phénolates de baryum. 8 Compositions selon l'une des revendications i à 7, caractérisées en ce que les composés organiques du cadmium représentent de O % à 1 % par rapport au poids du polymère chloré et de préférence de 0,01 % à 0,6 % et les composés du baryum représentent de O % à 5 % en poids et de préférence de 0,02 % à 2 % en poids. 9 Compositions selon l'une des revendications 1 à 3, caractérisées en ce que le composé organo-stannique est choisi parmi les carboxylates de dialkylétain et les mercaptides de dialkylétain. Compositions selon la revendication 9, caractérisée en ce 17 - que le composé organo-stannique est choisi parmi les dérivés de di-n-butylétain ou de di-n-octylétain tels que le dilaurate de dibutylétain, le maléate de dibutylétain, le laurate-maléate de dibutylétain, le bis(maléate de mono-C 4-C 8-alkyle) de dibutylétain, le bis(lauryl-mercaptide) de dibutylétain, le bis-S-S'(mercaptoacétate d'isooctyle) dibutylétain, le f-mercapto propionate de dibutylétain, le maléate de di-n-octylétain polymère, le bis-S-S'(mercaptoacétate d'isooctyle) di-n-octylétain, le 3mercapto-propionate de di-n-octylétain. 11 Compositions selon l'une des revendications 1 à 4, 9 ou , caractérisées en ce que le composé organo-stannique représente de 0, 005 % à 5 % en poids par rapport au poids du polymère chloré et de préférence de 0,01 % à 2 % en poids. 12 Compositions selon l'une des revendications 1 à 11, caractérisées en ce qu'elles contiennent une quantité efficace d'une huile polyorganosiloxanique y-hydroxy-alkylée de formule générale (II) R R I l (R)3 Si O Si O Si(R)3 (II) I l R' R OH p q dans laquelle: les radicaux R, identiques ou différents, représentent un radical méthyle ou phényle, 60 % en moles au moins de radicaux R étant des radicaux méthyle, R' représente un radical alkylène, linéaire ou ramifié, ayant 2 à 6 atomes de carbone, p représente un nombre moyen de 1 à 30, q représente un nombre moyen de 1 à 100. 13 Compositions selon la revendication 12, caractérisées en ce qu'elles contiennent une huile de formule (II) dans laquelle: 18 - R représente un radical méthyle; R' représente un radical triméthylène ou méthyl-2 triméthylène; p représente un nombre moyen de 2 à 20; q représente un nombre moyen de 2 à 30. 14 Compositions selon l'une des revendications 1 à 13, caractérisées en ce qu'elles contiennent de O % à 5 % en poids d'huile polyorganosiloxanique y-hydroxyalkylée par rapport au poids du polymère chloré et de préférence de 0,01 % à 2 % en poids.